【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
数平均繊維直径が１ミクロン未満であるナノ繊維ウェブと、前記ナノ繊維ウェブと向かい合わせの関係にある上流マイクロファイバーウェブ層とを含む濾過媒体であって、前記マイクロファイバーウェブ層の平均流動孔径と前記ナノ繊維ウェブの平均流動孔径との比が約１から約１０の間にある、濾過媒体。
【請求項２】
数平均繊維直径が１ミクロン未満であるナノ繊維ウェブと、前記ナノ繊維ウェブと向かい合わせの関係にある上流マイクロファイバーウェブ層とを含む濾過媒体であって、前記マイクロファイバーウェブ層の平均流動孔径が約１３から約４０ミクロンの間にある、濾過媒体。
【請求項３】
数平均繊維直径が１ミクロン未満であるナノ繊維ウェブと、前記ナノ繊維ウェブと向かい合わせの関係にある上流マイクロファイバーウェブ層とを含む濾過媒体であって、前記マイクロファイバーウェブ層の平均流動孔径と粒径との比が、前記粒径の粒子が衝突する場合に前記媒体の効率が５０％から９９．９７％の間にあるとき、約５０から約１５４の間にある、濾過媒体。
【請求項４】
数平均繊維直径が１ミクロン未満であるナノ繊維ウェブと、前記ナノ繊維ウェブと向かい合わせの関係にある上流マイクロファイバーウェブ層とを含む媒体であって、前記マイクロファイバーウェブ層の平均流動孔径と前記ナノ繊維ウェブの平均流動孔径との比が約１から約１０の間にある媒体に、空気を通すステップを含む、空気の濾過方法。
【請求項５】
数平均繊維直径が１ミクロン未満であるナノ繊維ウェブと、前記ナノ繊維ウェブと向かい合わせの関係にある上流マイクロファイバーウェブ層とを含む媒体であって、前記マイクロファイバーウェブ層の平均流動孔径が約１２から約４０ミクロンの間にある媒体に、空気を通すステップを含む、空気の濾過方法。
【請求項６】
数平均繊維直径が１ミクロン未満であるナノ繊維ウェブと、前記ナノ繊維ウェブと向かい合わせの関係にある上流マイクロファイバーウェブ層とを含む媒体であって、前記マイクロファイバーウェブ層の平均流動孔径と粒径との比が、前記粒径の粒子が衝突する場合に前記媒体の効率が５０％から９９．９７％の間にあるとき、約５０から約１５４の間にある媒体に、空気を通すステップを含む、空気の濾過方法。
【手続補正２】
【補正対象書類名】明細書
【補正対象項目名】０１０５
【補正方法】変更
【補正の内容】
【０１０５】
したがって、本発明は前述の説明から明らかになると考えられる。記載もしくは説明した方法および物品は好ましいという特徴を有しているが、以下に続く特許請求の範囲に定義された本発明の趣旨および範囲を逸脱することなく、様々な変更および修正を行いうることは明らかなはずである。
次に本発明の好ましい態様を示す。
１．数平均繊維直径が１ミクロン未満であるナノ繊維ウェブと、前記ナノ繊維ウェブと向かい合わせの関係にある上流マイクロファイバーウェブ層とを含む濾過媒体であって、前記マイクロファイバーウェブ層の平均流動孔径と前記ナノ繊維ウェブの平均流動孔径との比が約１から約１０の間にある、濾過媒体。
２．前記マイクロファイバーウェブ層の平均流動孔径と前記ナノ繊維ウェブの平均流動孔径との比が約１から約８の間にある上記１に記載の媒体。
３．前記マイクロファイバーウェブ層の平均流動孔径と前記ナノ繊維ウェブの平均流動孔径との比が約１から約６の間にある上記１に記載の媒体。
４．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記濾過媒体の効率低下が０．５時間にわたって５％未満である上記１に記載の媒体。
５．１５０から３００Ｐａの間の最終抵抗になるまで質量平均直径が０．２６ミクロンの塩化ナトリウムエアロゾルが集積したときの前記媒体において、２５℃で相対湿度９８％の空気に８時間さらした場合の通気度低下が約２５％未満である上記１に記載の媒体。
６．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を０．５時間にわたって濾過除去する場合に前記濾過媒体の圧力低下の増大が２００Ｐａ未満である、上記１に記載の媒体。
７．前記ナノウェブの坪量が少なくとも約２ｇｓｍである、上記１に記載の媒体。
８．前記ナノウェブの坪量が少なくとも約３ｇｓｍである、上記７に記載の媒体。
９．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に、前記媒体が約６０％を超える効率を有するとき、前記マイクロファイバーウェブ層の平均流動孔径と前記ナノ繊維ウェブの平均流動孔径との比が約１から約３の間にある、上記１に記載の媒体。
１０．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に、前記媒体が約７０％を超える効率を有するとき、前記マイクロファイバーウェブ層の平均流動孔径と前記ナノ繊維ウェブの平均流動孔径との比が約２から約４の間にある、上記１に記載の媒体。
１１．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に、前記媒体が約８０％を超える効率を有するとき、前記マイクロファイバーウェブ層の平均流動孔径と前記ナノ繊維ウェブの平均流動孔径との比が約４から約６の間にある、上記１に記載の媒体。
１２．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に、前記媒体が約９０％を超える効率を有するとき、前記マイクロファイバーウェブ層の平均流動孔径と前記ナノ繊維ウェブの平均流動孔径との比が約５から約７の間にある、上記１に記載の媒体。
１３．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記マイクロファイバーウェブ層が９５％以下の効率を有する、上記１に記載の媒体。
１４．数平均繊維直径が１ミクロン未満であるナノ繊維ウェブと、前記ナノ繊維ウェブと向かい合わせの関係にある上流マイクロファイバーウェブ層とを含む濾過媒体であって、前記マイクロファイバーウェブ層の平均流動孔径が約１３から約４０ミクロンの間にある、濾過媒体。
１５．前記上流マイクロファイバーウェブ層の平均流動孔径が約１５から約２５ミクロンの間にある、上記１４に記載の濾過媒体。
１６．前記上流マイクロファイバーウェブ層の平均流動孔径が約１８から約２２ミクロンの間にある、上記１４に記載の濾過媒体。
１７．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記濾過媒体の効率低下が０．５時間にわたって５％未満である、上記１４に記載の媒体。
１８．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を０．５時間にわたって濾過除去する場合に前記濾過媒体の圧力低下の増大が２００Ｐａ未満である、上記１４に記載の媒体。
１９．前記ナノウェブの坪量が少なくとも２ｇｓｍである、上記１４に記載の媒体。
２０．前記ナノウェブの坪量が少なくとも３ｇｓｍである、上記１４に記載の媒体。
２１．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記媒体の効率が約５０％から９９．９７％の間にある、上記１４に記載の媒体。
２２．数平均繊維直径が１ミクロン未満であるナノ繊維ウェブと、前記ナノ繊維ウェブと向かい合わせの関係にある上流マイクロファイバーウェブ層とを含む濾過媒体であって、前記マイクロファイバーウェブ層の平均流動孔径と粒径との比が、前記粒径の粒子が衝突する場合に前記媒体の効率が５０％から９９．９７％の間にあるとき、約５０から約１５４の間にある、濾過媒体。
２３．前記マイクロファイバーウェブ層の平均流動孔径と粒径との比が、前記粒径の粒子が衝突する場合に前記媒体の効率が５０％から９９．９７％の間にあるとき、約５７から約９６の間にある、上記２２に記載の媒体。
２４．前記マイクロファイバーウェブ層の平均流動孔径と粒径との比が、前記粒径の粒子が衝突する場合に前記媒体の効率が５０％から９９．９７％の間にあるとき、約６９から約８５の間にある、上記２２に記載の媒体。
２５．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記濾過媒体の効率低下が０．５時間にわたって５％未満である、上記２２に記載の媒体。
２６．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を０．５時間にわたって濾過除去する場合に前記濾過媒体の圧力低下の増大が２００Ｐａ未満である、上記２２に記載の媒体。
２７．前記ナノウェブの坪量が少なくとも２ｇｓｍである、上記２２に記載の媒体。
２８．前記ナノウェブの坪量が少なくとも３ｇｓｍである、上記２２に記載の媒体。
２９．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記媒体の効率が約５０％から９９．９７％の間にある、上記２２に記載の媒体。
３０．スクリムを前記ナノ繊維ウェブと前記上流不織布層との間に配置した、上記２２に記載の媒体。
３１．前記上流層の坪量が約１０ｇｓｍより大きい、上記２２に記載の媒体。
３２．前記上流層の坪量が約１５ｇｓｍより大きい、上記２２に記載の媒体。
３３．前記上流層の坪量が約２０ｇｓｍより大きい、上記２２に記載の媒体。
３４．前記上流層の坪量が約３０ｇｓｍより大きい、上記２２に記載の媒体。
３５．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記上流層の効率が約５５％より大きい、上記２２に記載の媒体。
３６．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記上流層の効率が約６０％より大きい、上記２２に記載の媒体。
３７．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記上流層の効率が約６５％より大きい、上記２２に記載の媒体。
３８．前記上流層がメルトブローンポリマーウェブを含む、上記１に記載の媒体。
３９．前記ナノ繊維ウェブが、電気ブロー加工、電気紡糸、遠心紡糸およびメルトブローイングからなる群から選択される方法で作られた不織ウェブを含む、上記１に記載の媒体。
４０．前記ナノ繊維ウェブまたは前記上流層のいずれかあるいはその両方と接触したスクリム支持層をさらに含む、上記１に記載の媒体。
４１．数平均繊維直径が１ミクロン未満であるナノ繊維ウェブと、前記ナノ繊維ウェブと向かい合わせの関係にある上流マイクロファイバーウェブ層とを含む媒体であって、前記マイクロファイバーウェブ層の平均流動孔径と前記ナノ繊維ウェブの平均流動孔径との比が約１から約１０の間にある媒体に、空気を通すステップを含む、空気の濾過方法。
４２．前記マイクロファイバーウェブ層の平均流動孔径と前記ナノ繊維ウェブの平均流動孔径との比が約１から約８の間にある、上記４１に記載の方法。
４３．前記マイクロファイバーウェブ層の平均流動孔径と前記ナノ繊維ウェブの平均流動孔径との比が約１から約６の間にある、上記４１に記載の方法。
４４．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記濾過媒体の効率低下が０．５時間にわたって５％未満である、上記４１に記載の方法。
４５．１５０から３００Ｐａの間の最終抵抗になるまで質量平均直径が０．２６ミクロンの塩化ナトリウムエアロゾルが集積したときの前記媒体において、２５℃で相対湿度９８％の空気に８時間さらした場合の通気度低下が約２５％未満である、上記４１に記載の方法。
４６．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を０．５時間にわたって濾過除去する場合に前記濾過媒体の圧力低下の増大が２００Ｐａ未満である、上記４１に記載の方法。
４７．前記ナノウェブの坪量が少なくとも２ｇｓｍである、上記４１に記載の方法。
４８．前記ナノウェブの坪量が少なくとも３ｇｓｍである、上記４７に記載の方法。
４９．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記媒体が約６０％を超える効率を有するとき、前記マイクロファイバーウェブ層の平均流動孔径と前記ナノ繊維ウェブの平均流動孔径との比が約１から約３の間にある、上記４１に記載の方法。
５０．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記媒体が約７０％を超える効率を有するとき、前記マイクロファイバーウェブ層の平均流動孔径と前記ナノ繊維ウェブの平均流動孔径との比が約２から約４の間にある、上記４１に記載の方法。
５１．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記媒体が約８０％を超える効率を有するとき、前記マイクロファイバーウェブ層の平均流動孔径と前記ナノ繊維ウェブの平均流動孔径との比が約４から約６の間にある、上記４１に記載の方法。
５２．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記媒体が約９０％を超える効率を有するとき、前記マイクロファイバーウェブ層の平均流動孔径と前記ナノ繊維ウェブの平均流動孔径との比が約５から約７の間にある、上記４１に記載の方法。
５３．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記マイクロファイバーウェブ層が９５％以下の効率を有する、上記４１に記載の方法。
５４．数平均繊維直径が１ミクロン未満であるナノ繊維ウェブと、前記ナノ繊維ウェブと向かい合わせの関係にある上流マイクロファイバーウェブ層とを含む媒体であって、前記マイクロファイバーウェブ層の平均流動孔径が約１２から約４０ミクロンの間にある媒体に、空気を通すステップを含む、空気の濾過方法。
５５．前記上流マイクロファイバーウェブ層が約１５から約２５ミクロンの間の平均流動孔径を有する、上記５４に記載の方法。
５６．前記上流マイクロファイバーウェブ層が約１８から約２２ミクロンの間の平均流動孔径を有する、上記５４に記載の方法。
５７．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記濾過媒体の効率低下が０．５時間にわたって５％未満である、上記５４に記載の方法。
５８．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を０．５時間にわたって濾過除去する場合に前記濾過媒体の圧力低下の増大が２００Ｐａ未満である、上記５４に記載の方法。
５９．前記ナノウェブの坪量が少なくとも２ｇｓｍである、上記５４に記載の方法。
６０．前記ナノウェブの坪量が少なくとも３ｇｓｍである、上記５４に記載の方法。
６１．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記媒体の効率が約５０％から９９．９７％の間にある、上記５４に記載の方法。
６２．数平均繊維直径が１ミクロン未満であるナノ繊維ウェブと、前記ナノ繊維ウェブと向かい合わせの関係にある上流マイクロファイバーウェブ層とを含む媒体であって、前記マイクロファイバーウェブ層の平均流動孔径と粒径との比が、前記粒径の粒子が衝突する場合に前記媒体の効率が５０％から９９．９７％の間にあるとき、約５０から約１５４の間にある媒体に、空気を通すステップを含む、空気の濾過方法。
６３．前記マイクロファイバーウェブ層の平均流動孔径と粒径との比が、前記粒径の粒子が衝突する場合に前記媒体の効率が５０％から９９．９７％の間にあるとき約５０から約１５４の間にある、上記６２に記載の方法。
６４．前記マイクロファイバーウェブ層の平均流動孔径と粒径との比が、前記粒径の粒子が衝突する場合に前記媒体の効率が５０％から９９．９７％の間にあるとき、約５０から約１５４の間にある、上記６２に記載の方法。
６５．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記濾過媒体の効率低下が０．５時間にわたって５％未満である、上記６２に記載の方法。
６６．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を０．５時間にわたって濾過除去する場合に前記濾過媒体の圧力低下の増大が２００Ｐａ未満である、上記６２に記載の方法。
６７．前記ナノウェブの坪量が少なくとも２ｇｓｍである、上記６２に記載の方法。
６８．前記ナノウェブの坪量が少なくとも３ｇｓｍである、上記６２に記載の方法。
６９．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記媒体の効率が約５０％から９９．９７％の間にある、上記６２に記載の方法。
７０．スクリムが前記ナノ繊維ウェブと前記上流不織布層との間に配置されている、上記４１に記載の方法。
７１．前記上流層の坪量が約１０ｇｓｍより大きい、上記４１に記載の方法。
７２．前記上流層の坪量が約１５ｇｓｍより大きい、上記４１に記載の方法。
７３．前記上流層の坪量が約２０ｇｓｍより大きい、上記４１に記載の方法。
７４．前記上流層の坪量が約３０ｇｓｍより大きい、上記４１に記載の方法。
７５．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記上流層の効率が約５５％より大きい、上記４１に記載の方法。
７６．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記上流層の効率が約６０％より大きい、上記４１に記載の方法。
７７．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記上流層の効率が約６５％より大きい、上記４１に記載の方法。
７８．前記上流層がメルトブローンポリマーウェブを含む、上記４１に記載の方法。
７９．前記ナノ繊維ウェブが、電気ブロー加工、電気紡糸、遠心紡糸およびメルトブローイングからなる群から選択される方法で作られた不織ウェブを含む、上記４１に記載の方法。
８０．前記ナノ繊維ウェブまたは前記上流層のいずれかあるいはその両方と接触したスクリム支持層をさらに含む、上記４１に記載の方法。
８１．スクリムが前記ナノ繊維ウェブと前記上流不織布層との間に配置されている、上記１に記載の媒体。
８２．前記上流層の坪量が約１０ｇｓｍより大きい、上記１に記載の媒体。
８３．前記上流層の坪量が約１５ｇｓｍより大きい、上記１に記載の媒体。
８４．前記上流層の坪量が約２０ｇｓｍより大きい、上記１に記載の媒体。
８５．前記上流層の坪量が約３０ｇｓｍより大きい、上記１に記載の媒体。
８６．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記上流層の効率が約５５％より大きい、上記１に記載の媒体。
８７．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記上流層の効率が約６０％より大きい、上記１に記載の媒体。
８８．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記上流層の効率が約６５％より大きい、上記１に記載の媒体。
８９．スクリムが前記ナノ繊維ウェブと前記上流不織布層との間に配置されている、上記１４に記載の媒体。
９０．前記上流層の坪量が約１０ｇｓｍより大きい、上記１４に記載の媒体。
９１．前記上流層の坪量が約１５ｇｓｍより大きい、上記１４に記載の媒体。
９２．前記上流層の坪量が約２０ｇｓｍより大きい、上記１４に記載の媒体。
９３．前記上流層の坪量が約３０ｇｓｍより大きい、上記１４に記載の媒体。
９４．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記上流層の効率が約５５％より大きい、上記１４に記載の媒体。
９５．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記上流層の効率が約６０％より大きい、上記１４に記載の媒体。
９６．直径１１．３ｃｍの円形開口部を有するフラットシート媒体を、質量平均直径が０．２６ミクロンの塩化ナトリウムエアロゾル、６．６７ｃｍ／ｓの面速度に相当する４０リットル／分の空気流量、および１６ｍｇ／ｍ3のエアロゾル濃度にさらす試験において、０．２６ミクロンの径の粒子を濾過除去する場合に前記上流層の効率が約６５％より大きい、上記１４に記載の媒体。